FR 2230704 A1 19741220 FR 7407634 A 19740306 La présente invention se rapporte à un ruban d'étanchéité auto-collant servant à rendre étanche les assemblages par recouvrement entre les nappes de matériaux isolants et de revêtement qui est fabriqué en matière synthétique en utilisant du polyisobutylène faiblement moléculaire ainsi que des charges et qui est disposé entre les bords desdites nappes et relié à ces dernières par compression à température normale. Par le brevet allemand l 264 020, on connaît déjà un ruban d'étanchéité de ce type qui contient en autre des plastifiants . Un inconvénient de ce ruban d'étanchéité réside dans le fait qu'à la longue, le plastifiant est diffusé du ruban d'étanchéité pour pénétrer dans les nappes juxtaposées, qui se déforment par gonflement et sont ainsi détériorées, tandis que le ruban d'étanchéité lui-mAeme devient friable et n'assure plus ses fonctions d'étanchéité. Pour supprimer ces inconvénients, l'invention prévoit que le ruban d'étanchéité contient du caoutchouc butylique (copolymère isobutylène-isoprène) et ne contient par contre aucun plastifiant Ainsi, grâce au caoutchouc butylique élastomère, on obtient une résistance et une durabilité accrue par rapport aux matières synthétiques thermoplastiques dont il est question dans I1 art antérieur. Avec un tel ruban d'étanchéité, sans qu'il soit nécessaire de l'activer et sans utiliser d'adhésifs, on peut relier et assembler des nappes de caoutchouc butylique,de caoutchouc éthylène-propylène (EPM et EPDM), chloroprène ou composé de masses analogues, et ceci d'une manière durable. Pour cela, il suffit que le ruban d'étanchéité présente une épaisseur de 0,3-1 mn. On a constaté que les valeurs de résistance au décollement des assemblages par recouvrement étaient considérablement améliorées avec un ruban d'étanchéité conforme à l'invention lorsque ce dernier contenait un noir thermique de dimension moyenne ou à grain moyen. Si I'on-assemble des nappes d'élastomère, on obtient, à la longue, une augmentation des valeurs d'adbérence lorsqvle le joint d'étanchéité contient de l'oxyde de zinc. Avec les accélérateurs et le soufre qui ne sont pas utilisés lors de la vulcanisation des nappes, l'oxyde de zinc forme une liaison chimique à progression lente (pré-vulcanisation-vulcanisation à froid) à épaisseur de couche moléculaire entre le joint d'étanchéité et les nappes juxtaposées.En plus, on obtient ainsi une bonne étanchéité de l'emplacement de jonction dans une zone de température très étendue étant donné que par la pré-vulcanisationvulcanisation à froid, on peuyatteindre une augmentation nouvelle de la durabilité, et ceci aussi bien pour les supporsrigides que pour les supporsmobiles par leur construction. L'invention sera mieux comprise et d'autres buts, caractéristiques, détails et avantages de celle-ci apparaltront plus clairement au cours de la description explicative qui va suivre illustrant un exemple non limitatif de réalisation Conformément à l'invention, on utilisera 100 parts en poids d'un caoutchouc isobutylène-isoprène (caoutchouc butylique) non saturé à 0,6-2 mole %, 20-60 parts en poids d'un polyisobutylène faiblement moléculaire, 10-50 parts en poids d'un noir au four, 10-50 parts en poids d'un noir thermique, 1-10 parts en poids d'un oxyde de zinc et 5-30 parts en poids d'un silicate. le joint d'étanchéité fabriqué suivant cetteoemposition d'après le procédé connu après malaxage et extrusion, possède un pouvoir collant de départ appréciable et peut être directement assemblé, à température normale, aux nappes se recouvrant. il n'est en aucune façon nécessaire d'activer le ruban d'étanchéité, comme ceci est habituel, avec des solvants de meme que l'utilisation supplémentaire d'un adhésif ne s'impose plus. En utilisant un ruban d'étanchéité du type précité et présentant la compositior. indiquée ci-dessus, qui a une épaisseur de 1 mm, on otbient par application et compression sur les nappes présentant la composition indiquée ci-dessous, en cas d'assemblage par recouvrement sur une largeur de 4 cm, les valeurs d'adhérence suivantes en kgf/cm Composition 3 heures 6 heures 24 heures 96 heures 1 semaine 1 mois des nappes après pose et après pose après pose et après pose après pose et après pose et application et applica- application et applica- application application tion tion Polyiso1,2 1,6 1,8 2,0 2,0 2,0 butylène EPDM 1,3 1,9 2,5 2,8 3,0 3,4 La séparation était dans tous les cas coohérente et se produisait dans le joint d'étanchéité lui-même. Après la vérification effectuée au bout de deux mois de l'assemblage pour laquelle on avait utilisé un ruban d'étanchéité de ce type, on a constaté des valeurs de capacité d'adhérence de 1,7-2,1 kgf/cm pour les nappes en polyisobutylène et de 2,7-3,2 kgf/cm pour des nappes en EPDM. l'assemblage avec le joint avait été préalablement recouvert d'une couche d'eau de 1 cm, quotidiennement,' puis ensuite on avait reproduit des conditions de gel à -400C pendant environ 8 heures. La couche de glace avait ensuite été fondue avec des rayons ultra-violets à +700C pendant environ 4 heures et lton avait asséché l'ensemble c'est-à-dire retiré l'eau en environ 12 heures. Bien entendu, l'invention n'est nullement limitée au mode de réalisation décrit et représenté qui n'a été donné qu'à titre d'exemple. En particulier, elle comprerdtous les moyens constituant des équivalents techniques des moyens décrits ainsi que leurs combinaisons, si celles-ci sont exécutées suivant son esprit et mises en oeuvre dans le cadre des revendications qui suivent R E V E N D I C A T I O N S 1 Ruban d'étanchéité auto-collant servant à rendre étanche les assemblages par recouvrement entre des nappes isolantes ou de recouvrement, qui est fabriqué à partir de matière synthétique en utilisant du polyisobutylène faiblement moléculaire et des charges, qui est posé entre les bords des nappes précitées et assemblé à ces dernières par application sous compression à température normale, caractérisé en ce que le ruban d'étanchéité contient du caoutchouc butylique (copolymère isobutylène-isoprène) mais ne contient aucun plastifiant. 2. Ruban d'étanchéité selon la revendication 1, caractérisé en ce qu'il contient un noir thermique à grains moyens 3. Ruban d'étanchéité selon la revendication 1 ou 2, caractérisé en ce qu'il contient de l'oxyde de zinc pour l'assemblage de nappes en élastomère.